СПОСОБ ПОЛУЧЕНИЯ МАГНЕЗИАЛЬНОГО ВЯЖУЩЕГО, СПОСОБ ПОЛУЧЕНИЯ ЗАТВОРИТЕЛЯ МАГНЕЗИАЛЬНОГО ВЯЖУЩЕГО

1. Способ получения магнезиального вяжущего, включающий дробление и термическую обработку доломитового сырья, отличающийся тем, что измельчают доломитовый щебень до крупности не более 0,5 мм, термообработку измельченного материала проводят при температуре 850-900°С при непрерывном перемешивании в течение 0,05-0,20 ч.
2. Способ по п.1, отличающийся тем, что термообработку фракции измельченного материала 0,1-0,5 мм ведут в течение 0,05-0,08 ч.
3. Способ по п.1, отличающийся тем, что термообработку фракции измельченного материала менее 0,1 мм ведут в течение 0,13-0,20 ч.
4. Способ получения затворителя магнезиального вяжущего, включающий обработку доломита кислотой и отделение раствора соли магния, отличающийся тем, что доломитовый щебень обрабатывают раствором соляной кислоты концентрацией 60-70% с получением раствора солей концентрацией не менее 1,35 кг/л, осуществляют выдержку раствора при температуре не менее 30°С, разделяют раствор и целевой продукт в виде раствора хлорида магния.
5. Способ по п.4, отличающийся тем, что используют «абгазную» соляную кислоту - отход при производстве эпихлоргидрина.
6. Способ по п.4, отличающийся тем, что раствор после выдержки используют в качестве антигололедной жидкости.
7. Способ по п.4, отличающийся тем, что целевой продукт нагревают до получения твердого хлорида магния.